【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【特許請求の範囲】
【請求項１】 ポリ乳酸樹脂、ポリアセタール樹脂および安定剤を含有してなり、安定剤が酸化防止剤、光安定剤、金属不活性化剤から選ばれた少なくとも一種とホルムアルデヒド捕捉剤、ギ酸捕捉剤から選ばれた少なくとも一種からなることを特徴とする樹脂組成物。
【請求項２】 前記ポリ乳酸樹脂およびポリアセタール樹脂の合計を１００重量部としたときに、前記ポリ乳酸樹脂の配合量が９９重量部以下５０重量部以上であることを特徴とする請求項１に記載の樹脂組成物。
【請求項３】 前記ポリ乳酸樹脂およびポリアセタール樹脂の合計を１００重量部としたときに、前記ポリ乳酸樹脂の配合量が９９重量部以下６０重量部以上であることを特徴とする請求項２に記載の樹脂組成物。
【請求項４】 前記ポリ乳酸樹脂およびポリアセタール樹脂の合計を１００重量部としたときに、前記ポリアセタール樹脂の配合量が９９重量部以下５０重量部超であることを特徴とする請求項１に記載の樹脂組成物。
【請求項５】 前記ポリ乳酸樹脂およびポリアセタール樹脂の合計を１００重量部としたときに、安定剤の配合量が３重量部以下０．０１重量部以上であることを特徴とする請求項１〜４のいずれか１項に記載の樹脂組成物。
【請求項６】 樹脂組成物中のポリ乳酸樹脂とポリアセタール樹脂とが相溶化していることを特徴とする請求項１〜５のいずれか１項に記載の樹脂組成物。
【請求項７】 樹脂組成物のポリアセタール樹脂由来の降温時の結晶化温度が、用いたポリアセタール樹脂単独の降温時の結晶化温度よりも低い温度である請求項１〜６のいずれかに記載の樹脂組成物。
【請求項８】 前記ポリアセタール樹脂が、ポリアセタールコポリマーであることを特徴とする請求項１〜７のいずれか１項に記載の樹脂組成物。
【請求項９】 前記酸化防止剤、光安定剤、金属不活性化剤が、ヒンダードフェノール系化合物、ホスファイト系化合物、チオエーテル系化合物、ビタミン系化合物、ベンゾフェノン系化合物、ベンゾトリアゾール系化合物、芳香族ベンゾエート系化合物、蓚酸アニリド系化合物、シアノアクリレート系化合物、ヒンダードアミン系化合物、トリアジン系化合物、多価アミン化合物、ヒドラジン誘導体系化合物、ホスフェート系化合物から選ばれた少なくとも一種であることを特徴とする請求項１〜９のいずれか１項に記載の樹脂組成物。
【請求項１０】さらに着色剤を含有することを特徴とする請求項１〜９のいずれか１項に記載の樹脂組成物。
【請求項１１】 請求項１〜１０のいずれか１項に記載の樹脂組成物からなることを特徴とする成形品。
【手続補正２】
【補正対象書類名】明細書
【補正対象項目名】００１２
【補正方法】変更
【補正の内容】
【００１２】
すなわち、本発明は、ポリ乳酸樹脂、ポリアセタール樹脂および安定剤を含有してなり、安定剤が酸化防止剤、光安定剤、金属不活性化剤から選ばれた少なくとも一種とホルムアルデヒド捕捉剤、ギ酸捕捉剤から選ばれた少なくとも一種からなることを特徴とする樹脂組成物を提供するものである。
【手続補正３】
【補正対象書類名】明細書
【補正対象項目名】００１３
【補正方法】変更
【補正の内容】
【００１３】
なお、本発明の樹脂組成物においては、ポリ乳酸樹脂およびポリアセタール樹脂の合計を１００重量部としたときに、ポリ乳酸樹脂の配合量が９９重量部以下５０重量部以上であること、ポリ乳酸樹脂およびポリアセタール樹脂の合計を１００重量部としたときに、ポリ乳酸樹脂の配合量が９９重量部以下６０重量部以上であること、ポリ乳酸樹脂およびポリアセタール樹脂の合計を１００重量部としたときに、ポリアセタール樹脂の配合量が９９重量部以下５０重量部超であること、ポリ乳酸樹脂およびポリアセタール樹脂の合計を１００重量部としたときに、安定剤 の配合量が３重量部以下０．０１重量部以上であること、樹脂組成物中のポリ乳酸樹脂とポリアセタール樹脂とが相溶化していること、樹脂組成物のポリアセタール樹脂由来の降温時の結晶化温度が、用いたポリアセタール樹脂単独の降温時の結晶化温度よりも低い温度であること、ポリアセタール樹脂が、ポリアセタール コポリマーであること、酸化防止剤、光安定剤 、金属不活性化剤がヒンダードフェノール系化合物、ホスファイト系化合物、チオエーテル系化合物、ビタミン系化合物、ベンゾフェノン系化合物、ベンゾトリアゾール系化合物、芳香族ベンゾエート系化合物、蓚酸アニリド系化合物、シアノアクリレート系化合物、ヒンダードアミン系化合物、トリアゾール系化合物、多価アミン化合物、ヒドラジン誘導体系化合物、ホスフェート系化合物から選ばれた少なくとも一種であること、さらに着色剤を含有すること、が好ましい条件として挙げられ、これらの条件を適用した場合には一層優れた効果の取得を期待することができる。
【手続補正４】
【補正対象書類名】明細書
【補正対象項目名】００２６
【補正方法】変更
【補正の内容】
【００２６】
本発明で使用する安定剤としては、通常熱可塑性樹脂の安定剤に用いられるものを用いることができ、酸化防止剤、光安定剤、金属不活性化剤から選ばれる少なくとも１種と、ホルムアルデヒド補足剤、ギ酸補足剤から選ばれる少なくとも１種からなることを特徴とする。
【手続補正５】
【補正対象書類名】明細書
【補正対象項目名】００５１
【補正方法】変更
【補正の内容】
【００５１】
本発明において上記安定剤は、１種類で用いても良いし、２種類以上を組み合せて用いても良い。酸化防止剤、光安定剤 、金属不活性化剤としては、ヒンダードフェノール系化合物、ホスファイト系化合物、チオエーテル系化合物、ビタミン系化合物、ベンゾフェノン系化合物、ベンゾトリアゾール系化合物、芳香族ベンゾエート系化合物、蓚酸アニリド系化合物、シアノアクリレート系化合物、ヒンダードアミン系化合物、トリアゾール系化合物、多価アミン化合物、ヒドラジン誘導体系化合物、ホスフェート系化合物から選ばれた少なくとも一種を用いることがさらに好ましい。
【手続補正６】
【補正対象書類名】明細書
【補正対象項目名】００５２
【補正方法】変更
【補正の内容】
【００５２】
また、酸化防止剤、光安定剤 、金属不活性化剤から選ばれた少なくとも一種が、ヒンダードフェノール系化合物、ホスファイト系化合物、チオエーテル系化合物、ビタミン系化合物、ベンゾフェノン系化合物、ベンゾトリアゾール系化合物、芳香族ベンゾエート系化合物、蓚酸アニリド系化合物、シアノアクリレート系化合物、ヒンダードアミン系化合物、トリアゾール系化合物、多価アミン化合物、ヒドラジン誘導体系化合物、ホスフェート系化合物から選ばれた少なくとも一種と、ホルムアルデヒド捕捉剤、ギ酸捕捉剤から選ばれた少なくとも一種が、ホルムアルデヒド反応性窒素を含む重合体又は化合物、アミノ置換基および／またはイミノ置換基を有するホルムアルデヒド反応性窒素原子を含む化合物、ゼオライト、活性炭、アミノ置換トリアジンやアミノ置換トリアジンとホルムアルデヒドとの重縮合物、アルカリ金属またはアルカリ土類金属の水酸化物、無機酸塩、カルボン酸塩又はアルコキシドから選ばれた少なくとも一種からなることがさらに好ましい。
【手続補正７】
【補正対象書類名】明細書
【補正対象項目名】００７４
【補正方法】変更
【補正の内容】
【００７４】
［実施例１〜４、参考例１〜５、比較例１〜８］Ｄ体の含有量が２％であり、ＰＭＭＡ換算の重量平均分子量が１７万であるポリＬ乳酸樹脂、１９０℃、２．１６ｋｇ荷重で測定したメルトインデックス値が２７ｇ／１０分であり融点が１７０℃であるポリアセタール コポリマー（東レ株式会社製アミラスＳ７３１）、および表１に示した各種安定剤 を、表１、表２に示した割合で混合し、３０ｍｍ径の２軸押出機で、温度２１０℃、回転数１５０ｒｐｍの条件で溶融混練を行い、樹脂組成物を得た。
【手続補正８】
【補正対象書類名】明細書
【補正対象項目名】００８０
【補正方法】変更
【補正の内容】
【００８０】
【表１】
2003321601.tif 000001
【手続補正９】
【補正対象書類名】明細書
【補正対象項目名】００８３
【補正方法】変更
【補正の内容】
【００８３】
［実施例５，参考例６〜９、比較例９〜１２］Ｄ体の含有量が２％であり、ＰＭＭＡ換算の重量平均分子量が１７万であるポリＬ乳酸樹脂、１９０℃、２．１６ｋｇ荷重で測定したメルトインデックス値が９ｇ／１０分であり融点が１７０℃であるポリアセタール コポリマー（東レ株式会社製アミラスＳ７６１）、および表３に示した各種安定剤 を、表３に示した割合で混合し、３０ｍｍ径の２軸押出機で、温度２００℃、回転数１５０ｒｐｍの条件で溶融混練を行い、樹脂組成物を得た。
【手続補正１０】
【補正対象書類名】明細書
【補正対象項目名】００８８
【補正方法】変更
【補正の内容】
【００８８】
【表３】
2003321601.tif 000002
【手続補正１１】
【補正対象書類名】明細書
【補正対象項目名】００９０
【補正方法】変更
【補正の内容】
【００９０】
［実施例６，参考例１０、比較例１３〜１５］実施例１で用いたものと同じポリ乳酸およびポリアセタール コポリマー、および表４に示した各種安定剤 を表４に示した割合で配合し、３０ｍｍ径の２軸押出機で、温度２００℃、回転数１５０ｒｐｍの条件で溶融混練を行い、樹脂組成物を得た。得られた樹脂組成物のガラス転移温度（Ｔｇ）、組成物中のポリアセタール樹脂の降温時の結晶化温度（Ｔｃ）を、差動走査熱量計（ＤＳＣ）を用い、昇降温速度２０℃／分で測定した。なお、使用したポリアセタール単独の降温時の結晶化温度は１４０℃であった。
【手続補正１２】
【補正対象書類名】明細書
【補正対象項目名】００９２
【補正方法】変更
【補正の内容】
【００９２】
【表４】
2003321601.tif 000003